(57)【特許請求の範囲】
【請求項１】
アルミナまたは０．０１〜５０重量％のボリアとアルミナの複合酸化物（ｉ）と、固体Ａｌ−ＮＭＲスペクトルで化学シフト−３０〜１８ｐｐｍに存在するピーク面積（Ａ）と化学シフト２０〜１００ｐｐｍに存在するピーク面積（Ｂ）の比（＝Ａ／Ｂ）が０．０１〜０．３９であり、しかも全表面積に占める直径１０Å以下の細孔の表面積が１０〜８５％であるようなゼオライト（ii）と、周期律表第６ａ族および第８族から選ばれた一種または二種以上の金属（iii ）を含むことを特徴とする炭化水素油の水素化分解及び脱硫用触媒。
【請求項２】
炭化水素油を、水素の存在下、流通系反応装置の反応器内に請求項１記載の触媒を充填した触媒系を用いて、反応温度２５０〜５００℃、反応圧力２〜１０ＭＰａ、ＬＨＳＶ０．０１〜１０ｈ-1、水素／油比１００〜２５００Ｎｍ3 ／ｍ3 の条件で処理することを特徴とする炭化水素油の水素化分解及び脱硫方法。
【発明の詳細な説明】
【０００１】
【発明の属する技術分野】
本発明は、炭化水素油の水素化分解及び脱硫用触媒並びに水素化分解及び脱硫方法に関し、さらに詳しくは、炭化水素油を同時に水素化分解及び水素化脱硫する触媒、並びに、該触媒を用いて炭化水素油を同時に水素化分解及び水素化脱硫して低硫黄含有中間留分を得る方法に関する。
【０００２】
【従来の技術】
近年、日本において石油製品の需要は軽質化し、一方、原油は重質化する傾向にあり、重質油の分解装置の重要性はますます増大している。一方、ディーゼル軽油中の硫黄含有量と環境汚染物質の一つであるディーゼルエンジン排ガス中のパティキュレート量には正の相関があり、現在、軽油の低硫黄化が進められている。
重質油の水素化分解によって得られる水素化分解軽油の硫黄含有量は非常に低く、直留軽油を脱硫して得られる直留脱硫軽油よりも硫黄含有率が１〜２桁低いレベルにある。環境問題の観点からも、極低硫黄軽油を生産する重質油の水素化分解の触媒活性を向上させて高品質の軽油を増産することに対する社会的ニーズは大きい。
【０００３】
従来、重質油を同時に水素化脱硫、水素化分解する触媒の組成および調製法については種々の方法が提案されているが、基本的にはいわゆる二元機能触媒、すなわち担持金属上での水素化活性および担体の固体酸上での分解活性を併せもった触媒が提案され、使用されている。その中でも、担持金属として周期律表第８族金属であるニッケルまたはコバルトと周期律表第６ａ族金属であるモリブデンまたはタングステンを組み合わせて使用する触媒が最も一般的である。また固体酸性を有する高表面積担体としてはシリカアルミナを初めとする二元系複合酸化物を用いるものが最もよく知られている系である。
【０００４】
また担体として三元系複合酸化物を用いる系もいくつか知られている。たとえば、特開昭５８−２１０８４７号公報にはアルミナ−チタニアに第二成分としてシリカまたはマグネシアを添加した系、特開昭５８−２１０９９３号公報にはアルミナ、チタニア、ジルコニアからなる三元系複合酸化物を担体とした系において重質油の脱メタル活性が向上するという内容が記されている。
特開昭５８−２１９２９３号公報にはアルミナを主成分として、シリカ、チタニア、ジルコニア、ボリア、ホスフィアから選ばれる少なくとも１種類の無機酸化物を含む担体、またはチタニアを主成分としてアルミナ、シリカ、ジルコニア、ボリアおよびホスフィアの中から選ばれる少なくとも１種の無機酸化物を含む担体に水素化活性金属を担持させた触媒が重質油の水素化分解に有効であるとの内容が記されている。ところが上記のような無定型複合酸化物を担体とする系では触媒活性向上には限界があり、中間留分の増産効果は十分に得ることができない。
【０００５】
そこで、上記複合酸化物以外にゼオライトを添加した触媒も多く開示されている。水素化分解触媒に適したゼオライトとしては合成Ｙ型ゼオライトが知られており、これに様々な処理を施し安定化させたＹ型ゼオライトを包含する。ゼオライトは無定型複合酸化物と比べると酸密度が高く、そのまま用いると分解活性が高い一方で、過分解を引き起こし中間留分の収率が低下する。
この安定化処理はゼオライトの単位格子定数を減少させ、酸密度を低減し、選択性を改善することを目的としているといえる。例えば、特許第２５６２３２２号、特許第２５６３９１０号、特許第２６１９７００号は小さい単位格子定数をもつＹ型ゼオライトを用いた触媒による中間留分を指向した水素化分解方法を記載している。
【０００６】
しかし、前項で例示した特許に示された組成、物性を有する触媒では十分な脱硫活性、分解活性および中間留分選択性が得られるところまで達していない。このことはゼオライトの機能を反映する物性をこれまでは見誤っていたことを意味する。
【０００７】
【発明が解決しようとする課題】
本発明の第１の目的は、十分な脱硫活性、分解活性および中間留分選択性をもって炭化水素油を同時に水素化分解及び水素化脱硫する触媒を提供することであり、本発明の第２の目的は、該触媒を用いて十分な脱硫活性、分解活性および中間留分選択性をもって炭化水素油を同時に水素化分解及び水素化脱硫して高収率で低硫黄含有中間留分を得る方法を提供することである。
【０００８】
【課題を解決するための手段】
本発明者らは前記の問題を解決するため鋭意研究を重ねた結果、特定の物性をもったゼオライトとアルミナまたはアルミナとボロンの複合酸化物を含む担体に活性金属を担持した触媒が、特定の反応条件で炭化水素油を同時に水素化分解及び水素化脱硫し、高収率で低硫黄含有中間留分を得ることができることを見いだし、本発明を完成するに至った。
【０００９】
すなわち、本発明の請求項１の発明は、アルミナまたは０．０１〜５０重量％のボリアとアルミナの複合酸化物（ｉ）と、固体Ａｌ−ＮＭＲスペクトルで化学シフト−３０〜１８ｐｐｍに存在するピーク面積（Ａ）と化学シフト２０〜１００ｐｐｍに存在するピーク面積（Ｂ）の比（＝Ａ／Ｂ）が０．０１〜０．３９であり、しかも全表面積に占める直径１０Å以下の細孔の表面積が１０〜８５％であるようなゼオライト（ii）と、周期律表第６ａ族および第８族から選ばれた一種または二種以上の金属（iii ）を含むことを特徴とする炭化水素油の水素化分解及び脱硫用触媒に関する。
【００１０】
また、本発明の請求項２の発明は、炭化水素油を、水素の存在下、流通系反応装置の反応器内に請求項１記載の触媒を充填した触媒系を用いて、反応温度２５０〜５００℃、反応圧力２〜１０ＭＰａ、ＬＨＳＶ０．０１〜１０ｈ-1、水素／油比１００〜２５００Ｎｍ3 ／ｍ3 の条件で処理することを特徴とする炭化水素油の水素化分解及び脱硫方法に関する。
【００１１】
【発明の実施の形態】
以下に本発明を詳細に説明する。
本発明の触媒担体としてアルミナが用いられる。該アルミナとしては通常、炭化水素油の水素化処理触媒の担体として用いられるアルミナを用いることができる。例えばγ−アルミナ、α−アルミナ、η−アルミナが挙げられる。
また本発明の触媒担体としてボロンとアルミナとの複合酸化物が用いられる。
また本発明の触媒担体としてゼオライトが用いられる。該ゼオライトとしてはフォージャサイト型結晶構造を持つもので、Ｙ型ゼオライトが好ましい。
【００１２】
典型的なＵＳＹゼオライトの固体Ａｌ−ＮＭＲスペクトルを図１に示す。ピークトップを化学シフトで０ｐｐｍ付近と５０ｐｐｍ付近にもつ二つのピークが存在する。理論、得られる知見に関しては、よく知られており、たとえば成書“ゼオライトの科学と応用（講談社）１９８７”のｐ３１−ｐ３５、ｐ１２２−ｐ１２８などに示されている。
【００１３】
前者は４配位のＡｌ原子、後者は６配位のＡｌ原子を示している。４配位のＡｌは酸点であり、分解活性点と考えられてきたが、６配位のＡｌは基本的に水素化分解においては反応に寄与しないものと考えられていた。
【００１４】
ところが、本発明でこの６配位のＡｌの存在割合で選択性が変化することを見出した。両ピークとも幅を有するため、定義としては６配位Ａｌの存在量を２０〜１００ｐｐｍの範囲のピーク面積（Ｂ）で、４配位Ａｌの存在量を−３０〜１８ｐｐｍの範囲のピーク面積（Ａ）で代表し、その面積比（＝Ａ／Ｂ）をそのゼオライトの性能の指標とした。
【００１５】
水素化分解触媒に使うゼオライトとしては上記面積比（＝Ａ／Ｂ）が０．０１〜０．３９が適しているが、０．０２〜０．３５が好ましく、０．０３〜０．３０がより好ましく、０．０５〜０．２５が最も好ましい。
【００１６】
本発明では用いるゼオライトには適した細孔分布が存在することも見出した。ナフサは中間留分の過分解により生成する。過分解を抑制するためには、原料ならびに中間生成物のゼオライト細孔内の拡散速度を高くする工夫が必要となる。
そこで、ＢＥＴ法、ｔ−ｐｌｏｔ法により全表面積に占める直径１０Å以下の細孔の表面積の百分率を算出して、拡散律速の指標とした。具体的にはＢＥＴ表面積をＳａ、ｔ−ｐｌｏｔから求めた直径１０Å以上の細孔の表面積をＳｂとすると、拡散律速の指標Ｆは以下の式で定義される。
式：
Ｆ＝［（Ｓａ−Ｓｂ）／Ｓａ］×１００
【００１７】
その結果、本発明では全表面積に占める直径１０Å以下の細孔の表面積の百分率（Ｆ値）が１０〜８５％のゼオライトが過分解抑制に効果があることを見出した。本発明ではこのＦ値は１５〜８０％が好ましく、２０〜７５％がさらに好ましい。
【００１８】
本発明の触媒担体であるゼオライトとアルミナまたはボリアとアルミナの複合酸化物の配合比率としては、ゼオライトは好ましくは０．５〜７０重量％、より好ましくは１〜３０重量％、さらに好ましくは２〜２０重量％、最も好ましくは３〜１５重量％、アルミナまたはボリアとアルミナの複合酸化物は好ましくは３０〜９５．５重量％、より好ましくは７０〜９９重量％、さらに好ましくは８０〜９８重量％、最も好ましくは８５〜９７重量％の範囲である。
【００１９】
本発明の触媒担体のボリアとアルミナの複合酸化物中のボリアの含有量は０．０．１〜５０重量％、好ましくは１〜３０重量％、より好ましくは３〜２０重量％の範囲である。
【００２０】
複合酸化物は、共沈法、混練法、沈着法など周知の方法を利用することができる。たとえば、アルミニウムとボロンの２種の元素を含む酸性混合水溶液にアルカリを添加して沈殿せしめた複合水酸化物か、またはアルミニウムとボロンの２種の元素を含むアルカリ性混合水溶液に酸を添加して沈殿せしめた複合水酸化物か、またはアルミニウムを含む酸性溶液とボロンを含むアルカリ性溶液を混合して得られた複合水酸化物か、またはアルミニウムを含む水酸化物にボロンを含む水溶液を加え沈殿せしめるか、またはアルミナを含む水酸化物にボロンを含む水酸化物または酸化物もしくはその前駆体を加え得られた複合組成物から調製することができる。
【００２１】
本発明においては、得られた複合水酸化物に上記ゼオライトを添加した後、充分に混練後、所望の形状に成型し、乾燥、焼成して触媒担体として用いる。ゼオライトはいかなる調製工程中にも添加できる。添加のタイミングは複合水酸化物調合時、その熟成時、またはその混練時が好ましい。焼成は通常の触媒担体が焼成される条件が利用でき、好ましくは温度４００〜８００℃で０．５〜６時間が選ばれる。
【００２２】
水素化活性を有する金属を担持して触媒として使用する。本発明で担持する金属は周期律表第６ａ族および第８族から選ばれる一種または二種以上の金属である。周期律表第６ａ族金属としてはモリブデン、タングステンが好ましく、周期律表第８族金属としては鉄、コバルト、ニッケルが好ましく用いられる。組み合わせとしてはモリブデン−コバルト、モリブデン−ニッケル、タングステン−ニッケル、タングステン−コバルト、モリブデン−コバルト−ニッケル、タングステン−コバルト−ニッケルが好ましい。
【００２３】
周期律表第６ａ族金属の担持量は金属酸化物として最終触媒の好ましくは４〜４０重量％、より好ましくは６〜３０重量％、第８族金属の担持量は金属酸化物として最終触媒の好ましくは０．５〜２０重量％、より好ましくは０．８〜１５重量％の範囲である。これら金属の担持方法は含浸法、浸漬法、混練法など、周知の方法を利用することができる。すなわち、担体に用いる複合水酸化物を調製する工程で添加することもできる。
【００２４】
本発明において原料油としては炭化水素油が用いられる。原料油は沸点が２５０〜６００℃の炭化水素油が好ましい。例えば、軽油、減圧軽油、常圧残油、減圧残油、脱歴油、接触分解サイクル油、コーカーガスオイル、石炭液化油、シェールオイル、タールサンドオイルおよびその他重質炭化水素油が挙げられる。本発明で用いる炭化水素油は予め水素化処理を施されていてもよい。
【００２５】
本発明の触媒は、流通系反応装置において用いられる。反応装置内には前処理触媒と上記の水素化分解触媒を組み合わせた系を用いてもよい。前処理触媒と水素化分解触媒は同一の反応器内に充填しても良く、別々の反応器に充填しても良い。前処理触媒は本発明の触媒の前で使用する。前処理触媒は原料油中の金属化合物、窒素化合物を除去するために使用する。
【００２６】
本発明で用いる前処理触媒は、石油留出油の水素化処理に用いられる通常の触媒を用いることができるが、アルミナまたはシリカアルミナ等の安定な金属酸化物の担体にモリブデン、タングステン、ニッケル、コバルトの一種または二種以上の金属を担持した触媒が好ましい。ニッケル、コバルトの内から少なくとも１種の金属とモリブデン、タングステンの内から少なくとも１種の金属を担持した触媒がさらに好ましい。アルミナにニッケルとモリブデンを担持した触媒およびアルミナにコバルトとモリブデンを担持した触媒がとくに好ましい。これらの金属の担持量は、金属酸化物として最終触媒の３〜５０％の範囲が好ましい。
【００２７】
本発明で用いる水素化分解・脱硫触媒および前処理触媒は、反応前に硫化処理を行うことが好ましい。硫化処理は公知の方法で行うことができる。硫化処理に用いる硫化剤の例としては、硫化水素、二硫化炭素、ジメチルジスルフィドなどがあげられる。また、硫化処理に硫黄含有石油留出油を用いてもよい。
【００２８】
本発明において、炭化水素油の水素化分解・脱硫反応条件は、反応温度は２５０〜５００℃、好ましくは２８０〜４５０℃、反応圧力は２〜１０ＭＰａ、好ましくは５〜９ＭＰａ、ＬＨＳＶは０．０１〜１０ｈ-1、好ましくは０．０３〜８ｈ-1、水素／油比は１００〜２５００Ｎｍ3 ／ｍ3 、好ましくは２００〜２０００Ｎｍ3 ／ｍ3 である。本発明は上記の条件で水素化分解および水素化脱硫を同時に行う。
【００２９】
また窒素またはメタル濃度が高い炭化水素油を処理する場合、水素の存在下、流通系反応装置の反応器内に前処理触媒と上記の水素化分解・脱硫触媒を充填した触媒系を用いて、反応温度２５０〜５００℃、反応圧力２〜１０ＭＰａ、ＬＨＳＶ０．０１〜１０ｈ-1、水素／油比１００〜２５００Ｎｍ3 ／ｍ3 の条件で同時に水素化分解および水素化脱硫するにあたり、前処理触媒部を通過した後、水素化分解・脱硫触媒に接触する石油留出油の窒素含有量を好ましくは１０００重量ｐｐｍ以下、より好ましくは５００重量ｐｐｍ以下にして、水素化分解および水素化脱硫することが好ましい。
【００３０】
【実施例】
次に本発明を実施例および比較例によって具体的に説明するが、本発明の主旨を逸脱しない限り本発明はこの実施例に限定されるものではない。
（実施例１）
固体Ａｌ−ＮＭＲスペクトルで化学シフト−３０〜１８ｐｐｍに存在するピーク面積と化学シフト２０〜１００ｐｐｍに存在するピーク面積の比（＝Ａ／Ｂ）が０．２４で直径１０Å以下細孔の表面積の百分率（Ｆ値）が７０％であるようなＹゼオライトとアルミニウム−ボロン複合水酸化物を混合して得られたゲルを押し出し成型、乾燥、焼成して得られた担体を調製した。アルミナとボリアの配合比率はアルミナ８５重量％、ボリア１５重量％とした。ゼオライトの含有率は担体全重量中の８％を占めた。この担体に含浸法でコバルト４重量％、モリブデン１５重量％を担持して触媒Ａとした。
【００３１】
（実施例２）
固体Ａｌ−ＮＭＲスペクトルで化学シフト−３０〜１８ｐｐｍに存在するピーク面積と化学シフト２０〜１００ｐｐｍに存在するピーク面積の比（＝Ａ／Ｂ）が０．２４で直径１０Å以下細孔の表面積の百分率（Ｆ値）が７０％であるようなＹゼオライトとアルミニウム水酸化物を混合して得られたゲルを押し出し成型、乾燥、焼成して得られた担体を調製した。ゼオライトの含有率は、担体全重量中の８％を占めた。この担体に含浸法でコバルト４重量％、モリブデン１５重量％を担持して触媒Ｂとした。
【００３２】
（比較例１）
固体Ａｌ−ＮＭＲスペクトルで化学シフト−３０〜１８ｐｐｍに存在するピーク面積と化学シフト２０〜１００ｐｐｍに存在するピーク面積の比（＝Ａ／Ｂ）が０．４２で直径１０Å以下細孔の表面積の百分率（Ｆ値）が７０％であるようなＹゼオライトとアルミニウム−ボロン複合水酸化物を混合して得られたゲルを押し出し成型、乾燥、焼成して得られた担体を調製した。アルミナとボリアの重量比は８５対１５とした。ゼオライトの含有率は担体全重量中の８％を占めた。この担体に含浸法でコバルト４重量％、モリブデン１５重量％を担持して触媒Ｃとした。
【００３３】
（比較例２）
固体Ａｌ−ＮＭＲスペクトルで化学シフト−３０〜１８ｐｐｍに存在するピーク面積と化学シフト２０〜１００ｐｐｍに存在するピーク面積の比（＝Ａ／Ｂ）が０．３０で直径１０Å以下細孔の表面積の百分率（Ｆ値）が８８％であるようなＹゼオライトとアルミニウム水酸化物を混合して得られたゲルを押し出し成型、乾燥、焼成して得られた担体を調製した。ゼオライトの含有率は、担体全重量中の８％を占めた。この担体に含浸法でコバルト４重量％、モリブデン１５重量％を担持して触媒Ｄとした。
【００３４】
（比較例３）
実施例１と同じアルミニウム−ボロン複合水酸化物のみを押し出し成型、乾燥、焼成して得られた担体を調製した。アルミナとボリアの重量比は８５対１５とした。この担体に含浸法でコバルト４重量％、モリブデン１５重量％を担持して触媒Ｅとした。
【００３５】
（触媒性能評価）
流通系反応装置を用いて、各触媒Ａ〜Ｅの性能評価を行った。反応に先立ち、二硫化炭素をパラフィンに溶かした溶液で触媒の硫化処理を行った。
表１に示した性状をもつ減圧軽油を原料油に用いた。
反応は水素の存在下、表２の条件で行った。
性能試験結果を表３に示す。
【００３６】
【表１】
0004272760.tif 000002
【００３７】
【表２】
0004272760.tif 000003
【００３８】
【表３】
0004272760.tif 000004
【００３９】
表３から、比較例の触媒Ｃ〜Ｅに比較して本発明の触媒Ａ、Ｂは高い脱硫率および高い中間留分収率をもち、本発明の触媒Ａ、Ｂを用いて本発明の方法により原料油を同時に水素化分解及び水素化脱硫して高収率で低硫黄含有中間留分を得ることができることが判る。
【００４０】
【発明の効果】
本発明の触媒は、十分な脱硫活性、分解活性および中間留分選択性をもって炭化水素油を同時に水素化分解及び水素化脱硫できる。
本発明の触媒を用いて十分な脱硫活性、分解活性および中間留分選択性をもって炭化水素油を同時に水素化分解及び水素化脱硫して高収率で低硫黄含有中間留分を得ることができる。
【図面の簡単な説明】
【図１】  典型的なＵＳＹゼオライトの固体Ａｌ−ＮＭＲスペクトルを示すグラフである。
【図１】
0004272760.tif 000005